(57)【要約】【課題】透明性、表面抵抗値などを保持しつつ、従来よりも高い電磁波遮断能を有するディスプレイ用フィルタを提供すること。【解決手段】透明基体と透明導電層と電極とからなるディスプレイフィルタの電極形状を、適度な間隙を設けた不連続な構造や、電極幅の狭い部分を設けた形状にすること。【効果】従来の常識とは異なり、電極の形状を上記のように変えることにより、高い電磁波遮断能を有するディスプレイ用フィルタを得ることが出来る。【特許請求の範囲】
【請求項１】
少なくとも
透明基体（Ａ）と透明導電層（Ｂ）とからなる積層構造（Ｉ）と、
透明基体（Ａ）と透明導電層（Ｂ）と電極（Ｃ）とがＡ／Ｂ／Ｃの順に積層された構造（ＩＩ）とからなり、構造（ＩＩ）が周縁部に形成され、且つ、
構造（ＩＩ）の幅の最小値が、その最大値の１０％以下であることを特徴とする透明電磁波シールド。
【請求項２】
構造（ＩＩ）が、不連続に形成された事を特徴とする請求項１記載の透明電磁波シールド。
【請求項３】
構造（ＩＩ）の輪郭が凹凸形状であることを特徴とする請求項１記載の透明電磁波シールド。
【請求項４】
構造（ＩＩ）の輪郭が格子形状であることを特徴とする請求項１記載の透明電磁波シールド。
【請求項５】
透明導電層（Ｂ）が、金属酸化物または金属硫化物からなる高屈折率透明薄膜層（ａ）と少なくとも銀を含む金属薄膜層（ｂ）とからなる３〜１１層の積層構造を有し、両最外層が高屈折率透明薄膜層（ａ）であることを特徴とする請求項１記載の透明電磁波シールド。
【請求項６】
透明導電層（Ｂ）が、導電メッシュ層であることを特徴とする請求項１記載の透明電磁波シールド。
【請求項７】
請求項１記載の透明電磁波シールドを用いたディスプレイ用フィルタ。
【発明の詳細な説明】
【０００１】
【発明の所属する技術分野】
本発明はディスプレイ装置等から発生する電磁波を遮蔽する透明電磁波シールドに関する。また、プラズマディスプレイ（ＰＤＰ）、ブラウン管（ＣＲＴ）、液晶表示装置（ＬＣＤ）等の表示装置から発生する電磁波を効率良く低減させることのできるディスプレイ用フィルタに関する。
【０００２】
【従来の技術】
近年の社会情勢にみられる高度情報化に伴い、マン−マシンインタフェイスの役割を担う表示装置の重要性が高まっている。その中でテレビジョン用、パーソナルコンピュータ用、駅や空港などの案内表示用その他各種の情報提供用に用いられる大画面表示装置には高画質化、高効率化、薄型化が要求される。
【０００３】
しかしながら、表示装置にはその原理上、強度の漏洩電磁界を発生するという問題点を有している。漏洩電磁界は他の電気電子機器等の誤作動、通信障害などを引き起こし、最近では人体に対する影響も懸念されている。ＰＤＰ装置には、更にそのプラズマ中の励起原子から発生する近赤外線光がコードレスフォン、リモコン等の電子機器の誤作動を招く問題を指摘する声がある。
【０００４】
そのため、一般的に表示装置の光源または表示面前面、とくにＰＤＰには、漏洩電磁界および近赤外光をシールドするためのフィルタが用いられている。一般的なディスプレイ用電磁波シールドフィルタの構成は、支持板であるガラス板の片面に電磁波シールド層を形成し、支持板の他の片面および電磁波シールド層に反射防止フィルムを貼合したものや、電磁場シールド層を形成した透明フィルムをガラス板に貼り合わせ、さらにフィルムを反射防止フィルムをガラス板と電磁波シールド層に貼合したものが挙げられる。
【０００５】
表示装置用電磁波フィルタの近赤外線および電磁界のシールド材料としては現在のところ大きく分けて▲１▼導電性物質の蒸着等によって得られる透明導電性薄膜と必要に応じて近赤外線を吸収する色素とを組み合わせたもの、▲２▼金属メッシュまたは、合成樹脂または金属繊維のメッシュに金属を被覆したものと近赤外線を吸収する色素とを組み合わせたものがある。
【０００６】
▲１▼の透明導電性薄膜を基体上に形成した例としては特開平１０−７３７１９号公報（特許文献１）などに記載された、透明高分子フィルムの一方の主面上に、高屈折率透明薄膜層（ａ）、金属薄膜層（ｂ）が順次、（ａ）／（ｂ）を繰り返し単位として４回以上繰り返し積層され、さらにその上に高屈折率透明薄膜層（Ｂ）、透明樹脂層が形成された調光フィルムが貼り合わされた電磁波遮蔽フィルタが挙げられる。▲２▼の例としては特開平９−３３０６６７号公報（特許文献２）に開示のある透明樹脂板上に導電性ペーストをメッシュ状に塗布乾燥させて作成した電磁波遮蔽フィルタがある。
【０００７】
これらの表示装置用電磁波遮蔽フィルタを用いると効率良く表示装置から発生する電磁波、および近赤外線をシールドすることが可能となる。ただし、前記▲１▼および▲２▼のシールド材料を表示装置本体の金属性フレームや筐体、筐体内面の金属、樹脂めっき面などの表示装置自体のグラウンド電位またはアースに電気的に接地する必要がある。接地の方法は、前記▲１▼および▲２▼のシールド材料の導電面、端面および周縁部に金属等の良導電物質で被覆した電極を隙間無く形成することが一般的であった。つまり、電極は表示装置の周縁部に一様な額縁状に形成され、電極からアースを取ることが最も効率良く電磁波遮蔽されると考えられ、すでに市場に出ている製品もそのような形態をとっている。
【０００８】
一方、ＰＤＰ等の表示装置の高性能化に伴う漏洩電磁波量の増加や、電磁波漏洩の許容基準が今後厳しくなる方向にあるとされることから、ディスプレイ用フィルタにはより高い性能が求められている。しかし、透明導電層の低抵抗化による電磁波遮断性能の向上を図ると、フィルタの光線透過率が低下するという問題があり、透明導電層の改良による電磁波遮断性能の向上には制限があるのが現状である。
【０００９】
【特許文献１】特開平１０−７３７１９号公報
【特許文献２】特開平９−３３０６６７号公報
【００１０】
【発明が解決しようとする課題】
従って本発明の課題は、より高い電磁波遮断性能をを有する透明電磁波シールドおよびディスプレイ用フィルタを提供することにある。特に、透明導電層の性能向上とは異なる手法で電磁波遮断性能を向上させ、ディスプレイ装置等からの電磁波漏洩をより一層低減させることの出来る電磁波シールドおよびディスプレイ用フィルタを提供することにある。
【００１１】
【課題を解決するための手段】
上記の課題を解決するために本発明者等は鋭意検討を重ねた結果、電極に周囲に比して幅の狭い部分を設けること、極端には電極が形成されない部分を設けることにより、驚くべきことに電磁波遮断性能が向上することを見出し本発明を完成するに至った。すなわち本発明は、
（１）  少なくとも
透明基体（Ａ）と透明導電層（Ｂ）とからなる積層構造（Ｉ）と、
透明基体（Ａ）と透明導電層（Ｂ）と電極（Ｃ）とがＡ／Ｂ／Ｃの順に積層された構造（ＩＩ）とからなり、構造（ＩＩ）が周縁部に形成され、且つ、
構造（ＩＩ）の幅の最小値が、その最大値の１０％以下であることを特徴とする透明電磁波シールドであり、
（２）構造（ＩＩ）が、不連続に形成された事を特徴とする透明電磁波シールドであり、
（３）構造（ＩＩ）の輪郭が凹凸形状であることを特徴とする透明電磁波シールドであり、
（４）構造（ＩＩ）の輪郭が格子形状であることを特徴とする透明電磁波シールドであり、
（５）透明導電層（Ｂ）が、金属酸化物または金属硫化物からなる高屈折率透明薄膜層（ａ）と少なくとも銀を含む金属薄膜層（ｂ）とからなる３〜１１層の積層構造を有し、両最外層が高屈折率透明薄膜層（ａ）であることを特徴とする透明電磁波シールドであり、
（６）透明導電層（Ｂ）が、導電メッシュ層であることを特徴とする透明電磁波シールドであり、
（７）上記の透明電磁波シールドを用いたディスプレイ用フィルタ
である。
【００１２】
【発明の実施の形態】
本発明の透明電磁波シールドは、透明基体（Ａ）と、透明導電層（Ｂ）とからなる積層構造（Ｉ）と、透明基体（Ａ）と透明導電層（Ｂ）と電極（Ｃ）とがＡ／Ｂ／Ｃの順に積層された構造（ＩＩ）とからなり、構造（ＩＩ）が周縁部に形成され且つ構造（ＩＩ）が特殊な形状を有している事を特徴とする。
【００１３】
本発明に用いる透明基体（Ａ）としては透明プラスチックフィルムやガラス、透明プラスチック板を挙げることが出来る。透明プラスチックフィルムとしては透明であれば特に限定されないが、例えば、ポリエチレンテレフタレート、ポリエーテルサルフォン、ポリアリレート、ポリアクリレート、ポリカーボネート、ポリエーテルエーテルケトン、ポリエチレン、ポリエステル、ポリプロピレン、ポリアミド、ポリイミド等の樹脂からなるプラスチックフィルムが挙げられる。上記の樹脂は、透明であれば、他のコモノマーを用いた共重合体であっても勿論構わない。
【００１４】
また、透明プラスチックフィルムの厚みには特に規定を設けないが、ハンドリング性の観点から２５〜２５０μｍが好ましく、更に好ましくは３０〜２００μｍである。
【００１５】
透明基体（Ａ）として使用されるガラス板は、熱による変形等の少ない熱的安定性等の特性を有することが使用される理由である。一方、衝撃に弱いと言う欠点を有するので、化学強化加工または風冷強化加工を行った半強化ガラス板または強化ガラス板を用いることが好ましい。重量を考慮すると、その厚みは１〜４ｍｍ程度である事が好ましいが、特に限定されない。
【００１６】
透明基体（Ａ）として使用される透明プラスチック板は、機械的強度や、軽さ、割れにくさから好ましく使用される。プラスチック板の具体例を挙げると、ポリメタクリル酸メチル（ＰＭＭＡ）をはじめとするアクリル樹脂、ポリカーボネート樹脂、透明ＡＢＳ樹脂等が使用できるが、これらの樹脂に限定されるものではない。特にＰＭＭＡはその広い波長領域での高透明性と機械的強度の高さから好適に使用できる。プラスチック板の厚みは十分な機械的強度と、たわまずに平面性を維持する剛性が得られればよく、特に限定されるものではないが、通常１ｍｍ〜１０ｍｍ程度である。また透明プラスチックフィルムと同様、透明性を損なわない範囲で色素などによる着色を行っても良い。
【００１７】
本発明の透明基体（Ａ）は、上記の材料を組み合わせて用いることもできる。例えば、後述する透明導電層を形成した透明プラスチックフィルムをガラスやプラスチック板に貼合する形態が挙げられる。この場合、透明基体（Ａ）は、ガラス板と透明プラスチックフィルムの積層体と言うことになる。
【００１８】
本発明の透明基体（Ａ）は必要な各種公知の前処理を行うことが出来る。例えば、後述する透明導電層（Ｂ）との密着性を向上させることを目的とした水性ポリウレタン系、シリコン系コート剤等の下地層を形成やコロナ処理、周縁部となる部分に黒色等の有色の額縁印刷を施すこと等が挙げられる。
【００１９】
透明基体（Ａ）の全光線透過率は、７０％以上であることが好ましく、７５％以上であることが更に好ましく、特に８０％以上であることが好ましい。全光線透過率の上限値は当然１００％である。しかし、一般的にはフィルム表面での反射等により光線透過率が低下することが多いので、全光線透過率は９２％以下でも実質上充分な透明性を有している。
【００２０】
本発明の透明導電層（Ｂ）は公知の透明導電層を制限無く用いることが出来る。好ましい面抵抗値は、０．５〜８Ω／□であり、更には０．７〜４Ω／□であることが好ましい。このような透明導電層（Ｂ）としては高屈折率透明薄膜層（ａ）と少なくとも銀を含む金属薄膜層（ｂ）とからなる３〜１１層の積層構造を有し、両最外層が高屈折率透明薄膜層（ａ）である透明導電性薄膜層が挙げられる。具体的には、特開平９−１３２３４３号公報や特開平１１−１０７５９３号公報等に記載のものを用いることが出来る。その他の透明導電層（Ｂ）としては、導電メッシュ層を例示することが出来、具体的には特開２００２−３２３８６１号公報等に記載の物を用いることが出来る。上記の透明導電層（Ｂ）は、透明基体（Ａ）上に形成されることが望ましい。特に透明プラスチックフィルムを用いると、ロールトゥーロールプロセスを採用できるので、透明導電層（Ｂ）を高い生産性で形成することが出来る。また、透明導電層（Ｂ）を形成したプラスチックフィルムを前述のガラスやプラスチック板に貼合しても良い。
【００２１】
本発明の電極（Ｃ）は、電磁波を吸収した上記の透明導電層（Ｂ）が誘起する電荷をアースして効率よく逃がすのに必要な構成要素である。このため電極を構成する成分としては、導電性が高いものが好ましい。具体的には、透明導電層（Ｂ）との密着性等の点から、銀、金、銅、白金、ニッケル、アルミニウム、クロム、鉄、亜鉛、カーボン等の単体もしくは２種以上からなる合金や、これら単体または合金の混合物と合成樹脂とからなるペーストや、これら単体または合金の混合物とホウケイ酸ガラスからなるペースト等が好ましく使用できる。特に好ましいのは銀を用いたペーストである。この際、電極の作成には、例えば印刷等の公知の技術を利用して様々な形状の物を作成することが出来る。
【００２２】
その他には導電性を有する粘着材を付した導電性テープ、具体的には銅テープ等も好ましく用いることが出来る。また、上記の導電性材料をめっき法、真空蒸着法、スパッタ法などで形成した電極も好適である。金属を含む電極の厚さは特に限定されるものではないが、一般的には数μ〜数ｍｍ程度である。また、当然ながら、上記の導電性ペーストや導電性テープ等を組み合わせて用いても良い。
【００２３】
本発明の透明電磁波シールドは、透明基体（Ａ）と透明導電層（Ｂ）とからなる積層構造（Ｉ）と、透明基体（Ａ）と透明導電層（Ｂ）と電極（Ｃ）とがＡ／Ｂ／Ｃの順に積層された構造（ＩＩ）とからなる。且つ、構造（ＩＩ）が周縁部に形成され、構造（ＩＩ）の幅の最小値が、その最大値の１０％以下であることを特徴とする。すなわち、電極の幅が一様でない事を特徴としている。
【００２４】
従来の電極（Ｃ）の形状は、例えば図１の様に透明支持板１０の上に透明導電積層膜または金属メッシュなどの透明導電層２０が形成され、その周縁部の透明導電層２０の表面、または端面を覆うように電極３０が連続的に形成されている。
【００２５】
これに対し本発明においては、電極の幅が一様でなく電極幅が細くなった部分を有する。図２がその例であり、透明支持板１０の上に透明導電積層膜または金属メッシュなどの導電膜２０が形成され、かつ導電膜２０の表面、または端面を覆うように電極３０が形成されるが、１個所以上に電極幅が狭くなる部位を有しているこの狭電極幅部位の位置、個数、形状などは特に限定されるものではなく、表示装置の種類、機構、形状によって異なる。
【００２６】
上記の様な条件を満たす他の電極形状としては、電極（Ｃ）の輪郭が、凹凸形状を有するものが挙げられる、例えば図６に示すような、ジグザグ状の凹凸形状を有する電極３１や、図７に示したような凹凸形状を有する電極３２を有する物が挙げられる。上記の様な電極の輪郭における凹凸形状、パターンなどは特に限定されるものではなく、表示装置の種類、機構、形状によって適宜選択することが出来る。また、電極（Ｃ）の輪郭が、格子形状を有するものが挙げられる、例えば図８に示すような形状を有する電極３３を有する物が挙げられる。
【００２７】
上記の狭電極部位を有する最も極端な例が、構造（ＩＩ）が不連続に形成された形状を有するものである。換言すると周縁部に電極が形成されない部位が存在する形状である。従来、電極が形成されない部位が存在すると、この電極非形成部位が電磁波漏洩口になる可能性があり、電極（Ｃ）は周縁部を覆うように連続的に形成するのが常識であった。しかしながら、驚くべきことに電極非形成部位を設ける、すなわち電極に間隙を設けることで電磁波遮断能が向上することを本発明者らは見出した。具体的な形状としては、図３〜図５に示すように周縁部に沿って形成された電極３０の１個所以上に間隙が形成されている形状を例示できる。間隙の位置、個数、長さ、形状などは特に限定されるものではなく、表示装置の種類、機構、形状によって適宜選択することが出来る。
【００２８】
本発明の透明電磁波シールドは、上記の様な特定の構造（ＩＩ）、すなわち特定の形状の電極（Ｃ）を有しているので、電磁波遮断性に優れている。本発明の透明電磁波シールドは優れた電磁波遮断能を有する。その原因としては以下のようなことが推測される。すなわち、従来の周縁部に連続的に形成された電極、つまり、閉じた形状の電極内に電荷が局在し、高周波電流の流れるループアンテナのような働きをする事が考えられる。この場合、透明電磁波シールドが共振する特定の周波数または周波数帯を中心にして電磁波を再放射するため、従来のディスプレイ用フィルタの電磁波遮断能には限界があったと推測される。
【００２９】
本発明の電極形状を有する透明電磁波シールドは、狭幅の電極部位を設けたり、電極が不連続となる形状を有するので、上記の高周波電流の一部を熱変換したり、高周波電流そのものを低減することにより電磁波遮断能を高めることが出来ると考えられる。
【００３０】
本発明の透明電磁波シールドは、その目的の範囲内において、他の層を有していても良い。具体的には、特開平９−１３２３４３号公報、特開平１１−１０７５９３号公報、特開２００２−３２３８６１号公報等に記載されている反射防止層、防眩層、防汚層、紫外線吸収層、ハードコート層、調色層などの機能性透明層を例示することが出来る。
【００３１】
本発明の透明電磁波シールドは、電磁波を遮断する用途に制限なく用いることが出来る。例えば、パチンコなどの遊戯台の表示部などに装着し、外部からの電磁波、近赤外線等による誤作動を防止する用途が挙げられる。特に好適には、前述したディスプレイ装置用のフィルタ用途である。本発明のディスプレイ用フィルタは、高い電磁波遮断能を有しているので、ＰＤＰ、ＣＲＴ、ＬＣＤ等、電磁波の発生を伴う表示装置に好適に用いることが出来る。
【００３２】
【実施例】
以下、実施例により本発明を説明する。
なお、評価項目・評価方法に関しては以下のようにして行なった。
（１）妨害波電界強度測定（ｄＢ）
情報処理装置等電波障害自主規制協議会（ＶＣＣＩ）制定の自主規制措置運用規定にある技術基準に則り、本発明の実施例および比較例の電磁波遮蔽フィルタを適用した場合の妨害波電界強度測定を行った。妨害波電界強度が低いほど電磁波遮蔽能があることになる。
【００３３】
実施例１
厚み７５μｍのポリエチレンテレフタレート（ＰＥＴ）フィルム（帝人株式会社製、製品名：ＯＧＸ）の一方の主面上にＰＥＴフィルム側から酸化インジウム薄膜／銀薄膜／酸化インジウム薄膜／銀薄膜／酸化インジウム薄膜／銀薄膜／酸化インジウム薄膜の積層構造からなり、それぞれの厚みが４０／１０／８０／１０／８０／１０／４０ｎｍである透明導電フィルムを得た。透明支持体として厚さ３ｍｍ、９００ｍｍ×６００ｍｍのガラスを用意し、粘着材を介し透明導電フィルムをガラス主面に貼り合わせた。アース電極は図３に示すように、透明導電フィルム端部周辺を覆い、１個所のみ１ｃｍの間隙を設け、幅１０ｍｍの範囲に銀ペースト（三井化学株式会社製ＭＳＰ６００Ｆ）を塗布、乾燥させ、本発明の表示装置用フィルタを作成した。図９に実施例１の透明電磁波シールドを用いた場合の妨害波電界強度を示す。
【００３４】
比較例１
実施例１と同様に厚み７５μｍのポリエチレンテレフタレート（ＰＥＴ）フィルム（帝人株式会社製、製品名：ＯＧＸ）の一方の主面上にＰＥＴフィルム側から酸化インジウム薄膜／銀薄膜／酸化インジウム薄膜／銀薄膜／酸化インジウム薄膜／銀薄膜／酸化インジウム薄膜の積層構造からなり、それぞれの厚みが４０／１０／８０／１０／８０／１０／４０ｎｍである透明導電フィルムを、透明支持体として厚さ３ｍｍ、９００ｍｍ×６００ｍｍのガラスに粘着材を介してガラス主面に貼り合わせた。アース電極は図１に示すように、透明導電フィルム端部周辺を一様に覆い、幅１０ｍｍの範囲に銀ペースト（三井化学株式会社製ＭＳＰ６００Ｆ）を塗布・乾燥させ、本発明の表示装置用電磁波遮蔽フィルタを作製した。図９に比較例１の電磁波遮蔽フィルタを用いた場合の妨害波電界強度を示す。
【００３５】
【図９】
2005064003.tif 000002
【００３６】
【発明の効果】
本発明のように、電極に狭幅部をを設けたり、不連続すなわち間隙を有するような電極を設けることで、より高い電磁波遮断性能を有する透明電磁波シールドを得ることが出来る。
【図面の簡単な説明】
【図１】従来の透明電磁波シールドの一例を示す平面図及び断面図。
【図２】本発明の透明電磁波シールドの一例を示す平面図。
【図３】本発明の透明電磁波シールドの一例を示す平面図。
【図４】本発明の透明電磁波シールドの一例を示す平面図。
【図５】本発明の透明電磁波シールドの一例を示す平面図。
【図６】本発明の透明電磁波シールドの一例を示す平面図。
【図７】本発明の透明電磁波シールドの一例を示す平面図。
【図８】本発明の透明電磁波シールドの一例を示す平面図。
【符号の説明】
１０  透明基体
２０  透明導電層
３０  電極
３１  電極
３２  電極
３３  電極
【図１】
2005064003.tif 000003
【図２】
2005064003.tif 000004
【図３】
2005064003.tif 000005
【図４】
2005064003.tif 000006
【図５】
2005064003.tif 000007
【図６】
2005064003.tif 000008
【図７】
2005064003.tif 000009
【図８】
2005064003.tif 000010